(57)【要約】【課題】安定なノーシアン無電解金めっき浴を提供する。【解決手段】ノーシアン無電解金めっき浴１は、金イオンと、主錯化剤である２−アミノエタンチオールと、補助錯化剤であるクエン酸イオン又は酒石酸イオンの少なくともいずれかと、前記金イオンの還元剤と、を含む。【選択図】図１
2014019885.tif 000002
【特許請求の範囲】
【請求項１】
金イオンと、
主錯化剤である２−アミノエタンチオールと、
補助錯化剤であるクエン酸イオン又は酒石酸イオンの少なくともいずれかと、
前記金イオンの還元剤と、を含むことを特徴とするノーシアン無電解金めっき浴。
【請求項２】
前記還元剤が、次亜リン酸イオンであることを特徴とする請求項１に記載のノーシアン無電解金めっき浴。
【請求項３】
前記金イオンの濃度Ｃが、０．００１〜０．１（モル／リットル）であり、
前記金イオンの濃度Ｃ（モル／リットル）：前記主錯化剤の濃度Ｍ（モル／リットル）：前記補助錯化剤の濃度Ｎ＝１：（１〜１０）：（１〜５０）であり、
前記金イオンの濃度Ｃ（モル／リットル）：前記次亜リン酸イオン濃度Ｇ（ｇ／リットル）＝１：（１〜１０）であることを特徴とする請求項１に記載のノーシアン無電解金めっき浴。
【請求項４】
金イオン供給源が三価の金を有する金塩であり、
２−アミノエタンチオールの作用により前記三価の金が還元され、浴中の前記金イオンが一価であることを特徴とする請求項２に記載のノーシアン無電解金めっき浴。
【発明の詳細な説明】
【技術分野】
【０００１】
本発明は、金イオンを安定に保持する錯化剤を含むノーシアン無電解金めっき浴に関する。
【背景技術】
【０００２】
金めっき膜は、優れた電気特性、耐食性及びはんだ付け性等を有している。このため、配線板をはじめとする電子部品製造に多用されている。また、独特の光沢及び色味から装飾用にも広く使用されている。
【０００３】
金めっき浴としては、金イオンを安定に浴中に保持するためにシアン化合物が添加されたシアン浴が長年にわたり使用されてきた。しかし、シアン浴は、その毒性により取り扱い及び保管に細心の注意が必要なだけでなく、レジストにダメージを与えることから微細なレジストパターンのある配線板のめっきには使用できなかった。
【０００４】
このため、各種のノーシアンめっき浴が提案されている。例えば、特開２００６−１１１９６０号公報には、金イオンの安定に保持するために、チオウラシル、アミノエタンチオール、メチルチオ尿素、アミノメルカプト−トリアゾール、ジヒドロキシメルカプトピリミジン、又はメルカプトニコチン酸を有するノーシアン置換めっき浴が開示されている。また、前記公報には、アミノエタンチオールとクエン酸イオンとを含むノーシアン置換めっき浴が開示されている。
【０００５】
また、特開２０００−２６９７７号公報には、メルカプト酢酸、２−メルカプトプロピオン酸、２−アミノエタンチオール、２−メルカプトエタノール、グルコースシステイン、１−チオグリセロール、メルカプトプロパンスルホン酸ナトリウム、Ｎ−アセチルメチオニン、チオサリチル酸、２−チアゾリン−２−チオール、２，５−ジメルカプト−１，３，４−チアジアゾール、２−ベンゾチアゾールチオール、又は２−ベンズイミダゾールチオールを還元剤とする貴金属無電解めっき浴が開示されている。
【０００６】
しかし、より安定なノーシアン無電解金めっき浴が求められていた。
【先行技術文献】
【特許文献】
【０００７】
【特許文献１】特開２００６−１１１９６０号公報
【特許文献２】特開２０００−２６９７７号公報
【発明の概要】
【発明が解決しようとする課題】
【０００８】
本発明の実施形態は、安定なノーシアン無電解金めっき浴を提供することを目的とする。
【課題を解決するための手段】
【０００９】
本発明の実施形態のノーシアン無電解金めっき浴は、金イオンと、主錯化剤である２−アミノエタンチオールと、補助錯化剤であるクエン酸イオン又は酒石酸イオンの少なくともいずれかと、前記金イオンの還元剤と、を含む。
【００１０】
本発明の実施形態によれば、安定なノーシアン無電解金めっき浴を提供することができる。
【図面の簡単な説明】
【００１１】
【図１】実施形態のノーシアン無電解金めっき浴による金めっき膜の成膜を説明するための模式図である。
【発明を実施するための形態】
【００１２】
実施形態のめっき浴１（図１参照）は、以下に示すように、金イオンと、主錯化剤である２−アミノエタンチオールと、補助錯化剤であるクエン酸イオン又は酒石酸イオンの少なくともいずれかと、金イオンの還元剤と、を含むノーシアン無電解金めっき浴である。なお、以下、「モル／リットル」を「Ｍ」と略記する。
【００１３】
＜めっき浴１＞
塩化金酸ナトリウム    ０．００５Ｍ
２−アミノエタンチオール    ０．０２５Ｍ
クエン酸    ０．１２５Ｍ
ビピリジル    １００ｐｐｍ
ＰＥＧ２００    １００ｐｐｍ
次亜リン酸ナトリウム    ０．０２ｇ／Ｌ（Ｇ）
浴温：８０℃
ｐＨ５  （水酸化カリウムで調整）
【００１４】
金イオンの供給源としては、塩化金酸塩又は亜硫酸金塩等の金塩を好適に用いることができ、コスト、取り扱い性及び後述する安定錯体形成の観点から、三価金を有する金塩である塩化金酸ナトリウムが特に好ましい。
【００１５】
金イオンの濃度Ｃは、０．００１〜０．１Ｍが好ましく、前記範囲以上であれば析出反応が安定して進行し、前記範囲以下であれば経済的であり、かつ沈殿が生じることがない。
【００１６】
主錯化剤である２−アミノエタンチオールの濃度Ｍは、金イオン濃度Ｃとの比（Ｍ／Ｃ）が、１〜１０が好ましく、前記範囲内であれば非常に安定した錯体を形成する。例えば、塩化金酸ナトリウム濃度Ｃが０．０１Ｍの場合には２−アミノエタンチオール濃度Ｍを０．０５Ｍとすることで、めっき浴１と同じ、Ｍ／Ｃ＝５となる。
【００１７】
補助錯化剤であるクエン酸イオンの供給源としては、クエン酸又はクエン酸３ナトリウム無水和物等の各種のクエン酸塩を用いることができる。クエン酸イオンは、補助錯化剤であり、２−アミノエタンチオールとともに使用することで、特に安定した復合錯体を形成する。補助錯化剤であるクエン酸イオン濃度Ｎは、主錯化剤である２−アミノエタンチオール濃度Ｍとの比（Ｎ／Ｍ）が、１〜５０が好ましく、前記範囲内であれば非常に安定した錯体を形成する。すなわち、金イオン濃度Ｃ：主錯化剤濃度Ｍ：補助錯化剤濃度Ｎは、１：（１〜１０）：（１〜５０）がより好ましく、例えば、めっき浴１では、１：５：２５である。また、補助錯化剤として、酒石酸イオン及びクエン酸イオンを用いでもよい。補助錯化剤が塩の場合、ナトリウム塩よりもカリウム塩の方が金めっき膜の光沢が良いため好ましい。なお、主錯化剤及び補助錯化剤の名称は便宜的である。
【００１８】
２−アミノエタンチオールとクエン酸との複合錯体が、金イオンの安定化に優れた特性を示す原因は十分には解明されていない。しかし、めっき浴１の調合時に、塩化金酸ナトリウムの後に、２−アミノエタンチオールを添加すると、黄色だった溶液が無色に変化する。このことから、塩化金酸ナトリウムの三価金イオンは、錯体を形成するときに、２−アミノエタンチオールにより還元され一価金イオンとなり、クエン酸イオンと複合錯体を形成し、非常に安定化するものと考えられる。
【００１９】
すなわち、２−アミノエタンチオールは還元力を有するが、クエン酸イオンが共存すると、一価金イオンは非常に安定化した錯体を形成するために、２−アミノエタンチオールは金イオンを金属までは還元できないものと考えられる。
【００２０】
なお、酒石酸イオンも、２−アミノエタンチオールと安定した複合錯体を形成する。このため、補助錯化剤として、クエン酸イオンに替えて酒石酸イオンを用いてもよい。しかし、特に安定性及び溶解性の観点からクエン酸イオンが好ましい。
【００２１】
次亜リン酸イオンは、２−アミノエタンチオールよりも還元力の強い還元剤であり、安定化した錯体を形成している一価金イオンを金属までは還元する。次亜リン酸イオンの供給源としては、次亜リン酸ナトリウム又は次亜リン酸カリウム等を用いる。次亜リン酸イオン濃度Ｇ（ｇ／Ｌ）は、金イオン濃度Ｃとの比（Ｇ／Ｃ）が１〜１０が好ましく、前記範囲以上であれば析出反応が安定して進行し、前記範囲以下であれば、めっき浴が自己分解することがない。例えば、金イオン濃度が０．０５Ｍの場合には、次亜リン酸イオン濃度を０．０４Ｇとすることで、めっき浴１と同じ、Ｇ／Ｃ＝４となる。還元剤としては、アスコルビン酸、チオ尿素、ＤＭＡＢ、ホルマリン、又はヒドラジン等を用いてもよい。
【００２２】
ビピリジル及びＰＥＧ２００（分子量２００のポリエチレングリコール）は、いわゆる光沢剤および界面活性剤であり、それぞれ適量が添加される。光沢剤及び界面活性剤としては、フェナントロリン、又はピコリン（メチルピリジン）等を用いてもよい。
【００２３】
水酸化カリウムはｐＨ調整剤であり、水酸化ナトリウム、水酸化カリウム、アンモニア水、又は硫酸等を用いてもよい。なお、めっき浴１は、ｐＨが６〜８の範囲の中性浴であるが、還元剤の種類等に応じて、ｐＨが４〜６の酸性浴又はｐＨが７〜１４のアルカリ浴としてもよい。
【００２４】
すなわち、実施形態の主錯化剤と補助錯化剤との組み合わせの金めっき浴は、酸性からアルカリ性までの広いｐＨ範囲において安定した特性を示す。すでに説明したように、三価金イオンを一価に還元する機能を有する主錯化剤と、補助錯化剤との組み合わせが特異的に安定な錯体を形成するためと考えられる。そして、この安定錯体状態では、主錯化剤の還元力では一価金イオンを金属金に還元することはなく、より強い還元力のある還元剤によってのみ一価金イオンは金属金に還元される。
【００２５】
＜成膜方法＞
図１に示すように、基板２としてＣＯＰ（ｃｙｃｌｏｏｌｅｆｉｎ ｐｏｌｙｍｅｒ）を用い、公知の前処理（紫外線照射処理、アルカリ処理、コンディショニング処理、パラジウムイオン処理、還元処理等）の後に、めっき浴１に３０分間浸漬し、光沢のある金めっき膜３を得た。
【００２６】
そして、無電解めっき浴１は、８０℃に７２時間保持しても安定であり、常温で１ヶ月保存しても問題は生じなった。
【００２７】
すなわち、無電解めっき浴１は、非常に安定であった。
【００２８】
一方、２−アミノエタンチオール又はクエン酸のいずれかを添加しないめっき浴は無電解めっき浴１ほどは安定ではなかった。例えば、クエン酸を添加しないめっき浴は８０℃２４時間で自己分解した。
【００２９】
本発明は、上述した実施形態に限定されるものではなく、本発明の要旨を変えない範囲において、種々の変更、改変等が可能である。
【図１】
2014019885.tif 000003